3
4
Металлополимерный нанокомпозитный магнитный материал на основе поли-3-амино-7-метиламино-2-метилфеназина и наночастиц FeO и способ его получения
3
4
METAL-POLYMER NANOCOMPOSITE MAGNETIC MATERIAL BASED ON POLY-3-AMINO-7-METHYLAMINO-2-METHYLPHENAZINE AND NANOPARTICLES FeO AND METHOD OF ITS PRODUCTION

3
4
Изобретение относится к области создания новых структурированных гибридных металлополимерных нанокомпозитных магнитных материалов (МПНК) на основе электроактивных полимеров с системой сопряжения и магнитных наночастиц FeO и может быть использовано в системах магнитной записи информации, органической электронике и электрореологии, медицине, как антистатические покрытия и материалы, поглощающие электромагнитное излучение в различных диапазонах длины волны, в качестве электродов аккумуляторов, ионселективных электродов, ионообменных материалов, для получения антикоррозионных покрытий, при создании компонентов электронной техники, электромагнитных экранов, контрастирующих материалов для магниторезонансной томографии, гипертермии, каталитического удаления органических загрязнителей воды в комбинации с магнитным сепарированием для очистки воды, микроэлектромеханических систем, солнечных батарей, дисплеев, перезаряжаемых батарей, сенсоров и биосенсоров, суперконденсаторов, электрокатализаторов и других электрохимических устройств.
Наиболее эффективными методами получения МПНК являются методы соосаждения и in situ полимеризации мономеров в реакционной среде, содержащей магнитные наночастицы.
3
4
4
3
4
3
4
3
4
2
3
2
3
3
4
3
4
Метод соосаждения позволяет получить нанокомпозиты FeO/ПАНи путем смешения растворов ПАНи, имеющего структуру эмеральдин-основания, в N-МП и водных растворов FeSO с последующим осаждением на ПАНи в щелочной среде наночастиц FeO [1, 2]. Наночастицы FeO представляют собой игольчатые кристаллы с  и d=8-30 нм. Развитием этого метода является осаждение наночастиц оксида железа с одновременной полимеризацией мономера. Так, нанокомпозиты FeO/ПАНи получают при полимеризации анилина в водном растворе, содержащем FeCl и FeCl в качестве окислителя [3, 4]. Соотношение FeCl : FeCl = 1 : 1.5. Наночастицы FeO образуются при pH > 4.5. С увеличением pH растет содержание железа. Размеры наночастиц FeO 15 < d < 50 нм и зависят от величины pH, уменьшаясь с ее ростом.
3
4
2
3
2
3
3
4
4
2
2
8
2
2
3
Для получения МПНК чаще всего используют метод in situ полимеризации мономера в присутствии магнитных наночастиц. В качестве мономеров используют анилин, пиррол, этилендиокситиофен. Полимеризацию ведут в реакционной среде, содержащей наночастицы FeO, γ-FeO, α-FeO, CoO, ферритов Zn, Ni, Mn, в присутствии окислителей (NH)SO, HO или FeCl [5-11].
S
3
Рассмотренные гибридные наноматериалы, как правило, являются суперпарамагнетиками благодаря малым размерам и высокой дисперсности магнитных наночастиц. Намагниченность насыщения варьируется в пределах M ~ 0.06-80.4 Гс⋅см/г [4, 5] и сильно зависит от состава нанокомпозита, увеличиваясь с ростом содержания магнитных наночастиц.
3
4
3
4
2
2
Наиболее близкими к предложенным являются металлополимерный нанокомпозитный магнитный материал на основе полианилина и наночастиц FeO и способ получения этого магнитного материала окислительной полимеризацией анилина в присутствии наночастицы FeO в кислой среде (pH 2.5) под действием HO в качестве окислителя [12]. Магнитные наночастицы имеют размеры 10-12 нм.
S
3
Недостатком известного материала и способа является низкая намагниченность насыщения - M не выше 6.2 Гс⋅см/г. При этом реакцию полимеризации проводят в течение 20 ч.
Задача предлагаемого изобретения заключается в повышении намагниченности насыщения гибридного металлополимерного нанокомпозитного дисперсного магнитного материала с суперпарамагнитными свойствами, высокой термостойкостью (термостабильностью) и упрощении его получения.
3
4
3
4
Поставленная задача решается тем, что предложен металлополимерный нанокомпозитный магнитный материал, включающий полимерную матрицу и диспергированные в ней наночастицы FeO, в котором в качестве полимерной матрицы используют матрицу из поли-3-амино-7-метиламино-2-метилфеназина (ПАММФ) при содержании наночастиц FeO в материале 1-70 масс. % от массы ПАММФ.
3
4
3
4
Поставленная задача также решается тем, что в способе получения металлополимерного нанокомпозитного магнитного материала окислительной полимеризацией мономера in situ на поверхности наночастиц FeO в присутствии водного раствора окислителя, для получения указанного материала в качестве мономера используют 3-амино-7-диметиламино-2-метилфеназин гидрохлорид - нейтральный красный, в качестве окислителя - персульфат аммония, мольное соотношение окислителя к мономеру при проведении окислительной полимеризации равно 2-5, перед ней мономер растворяют в органическом растворителе, в качестве которого используют ацетонитрил, диметилформамид или диметилсульфоксид, до концентрации 0.01-0.05 моль/л и добавляют к раствору наночастицы FeO в количестве 1-70 масс. % от массы ПАММФ, а окислительную полимеризацию проводят при 0-60°С в течение 1-6 ч.
Мономер представляет собой гетероциклическое соединение, имеющее в своей структуре два атома азота, соединяющие два фенильных кольца:
3
4
3
4
Формирование металлополимерного дисперсного магнитного материала FeO/ПАММФ включает синтез наночастиц FeO путем гидролиза смеси хлоридов железа (II) и (III) в соотношении 1:2 в растворе гидроксида аммония, закрепление мономера на поверхности предварительно полученных наночастиц магнетита, внесенных в реакционную среду синтеза нанокомпозита, с последующей in situ полимеризацией в присутствии водного раствора окислителя - персульфата аммония. ПАММФ способен формировать в ходе синтеза пленочные покрытия на поверхности субстрата, внесенного в реакционный раствор.
3
4
3
4
3
4
3
4
3
4
3
4
3
4
3
4
общ.
Получение металлополимерного дисперсного магнитного материала (нанокомпозита) FeO/поли-3-амино-7-метиламино-2-метилфеназин (FeO/ПАММФ) проводят следующим образом. Сначала осуществляют синтез наночастиц FeO путем гидролиза смеси хлоридов железа (II) и (III) в соотношении 1:2 в растворе гидроксида аммония при 60°С [13]. Могут также использовать наночастицы FeO, ранее полученные любым другим известным способом. Полученную суспензию нагревают на водяной бане до 80°С и перемешивают в течение 0.5 ч. Охлаждение суспензии проводят при комнатной температуре при постоянном интенсивном перемешивании в течение 1 ч. Для закрепления мономера на поверхности FeO наночастицы отфильтровывают, промывают дистиллированной водой до нейтральной реакции фильтрата и сразу же без предварительной сушки добавляют в раствор АДМФГ требуемой концентрации (0.01-0.05 моль/л) в органическом растворителе - ацетонитриле, ДМФА или ДМСО. Процесс ведут при 40-60°С при постоянном интенсивном перемешивании в течение 0.5-1 ч. Охлаждение суспензии проводят при комнатной температуре при постоянном интенсивном перемешивании в течение 1 ч. Полученную суспензию FeO/АДМФГ перемешивают в УЗ мойке при комнатной температуре в течение 0.5 ч. Затем для проведения окислительной полимеризации in situ АДМФГ на поверхности наночастиц FeO, к суспензии FeO/АДМФГ в ацетонитриле, термостатированной при постоянном перемешивании при 0-60°С, по каплям добавляют водный раствор окислителя (например, персульфата аммония) (0.01-0.10 моль/л). Соотношение объемов органической и водной фаз составляет 1:1 (V=60 мл). Реакцию полимеризации проводят в течение 1-6 ч при постоянном интенсивном перемешивании при 0-60°С. По окончании синтеза реакционную смесь осаждают в пятикратный избыток дистиллированной воды. Полученный продукт отфильтровывают, многократно промывают дистиллированной водой для удаления остатков реагентов и сушат под вакуумом над KOH до постоянной массы.
3
4
0
Образование нанокомпозита FeO/ПАММФ подтверждено данными просвечивающей (ПЭМ) и сканирующей (СЭМ) электронной микроскопии, ИК Фурье спектроскопии и рентгеноструктурного исследования, представленными на фиг. 1-7, где I - интенсивность, 2θ - угол, I/I - соотношение интенсивностей падающего и прошедшего излучения, ν - частота излучения.
3
4
3
4
3
4
3
4
3
4
3
4
3
4
3
4
На фиг. 1 представлены ИК-спектры ПАММФ (а) и нанокомпозита FeO/ПАММФ, полученного при [Fe]=22 (б) и 50% (в). На фиг. 2 представлены дифрактограммы ПАММФ (а) и нанокомпозита FeO/ПАММФ, полученного при [Fe]=22 (б) и 50% (в). На фиг. 3 представлено распределение по размерам кристаллитов FeO в нанокомпозите FeO/ПАММФ, полученном при [Fe]=22 (1) и 50% (2). На фиг. 4 представлена микрофотография нанокомпозита FeO/ПАММФ, полученного при [Fe]=22%. На фиг. 5 представлена микрофотография нанокомпозита FeO/ПАММФ, полученного при [Fe]=45%. На фиг. 6 представлена микрофотография нанокомпозита FeO/ПАММФ, полученного при [Fe]=50%. На фиг. 7 представлены СЭМ изображения ПАММФ (а) и нанокомпозита FeO/ПАММФ, полученного при [Fe]=22% (б).
13
Анализ результатов спектральных исследований методами ИК Фурье, электронной, рентгенофотоэлектронной спектроскопии, ЯМР С твердого тела высокого разрешения ВМУ позволяет представить химическую структуру поли-3-амино-7-метиламино-2-метилфеназина (ПАММФ) следующим образом:
ПАММФ представляет собой полулестничный гетероциклический полимер, содержащий атомы азота, участвующие в общей системе полисопряжения. ПАММФ впервые получен в условиях химической окислительной полимеризации АДМФГ в водных растворах ацетонитрила или ДМФА. Для достижения высокого выхода процесс необходимо проводить при достаточно низких концентрациях мономера (0.02 моль/л), а также при соотношении [окислитель]:[мономер]=2-5 в течение 4 ч. Максимальный выход полимера 60-68% достигается в интервале температур 0-40°С. Использование ДМФА вместо ацетонитрила не влияет на выход продукта [14].
Полученные гетероциклические полимеры, способные формировать в ходе синтеза пленочные покрытия на поверхности субстрата, внесенного в реакционный раствор, являются аморфными, электроактивными и термостабильными. Они сохраняют электроактивность в широком диапазоне значений рН (рН=1-6). 50%-ная потеря массы ПАММФ наблюдается при 475°С на воздухе и 865°С в токе аргона [14].
3
4
-
-1
Сравнение ИК-спектров полимера и нанокомпозита показало, что в ИК-спектрах нанокомпозита FeO/ПАММФ сохраняются все характеристические полосы, присутствующие в ПАММФ (фиг. 1). Как и в ПАММФ, в нанокомпозите рост полимерной цепи осуществляется путем присоединения С-N между 3-аминогруппами и параположением фенильных колец по отношению к азоту с одновременным отщеплением аниона Cl и одной метальной группы от 7-диметиламиногруппы. Регистрацию ИК-спектров выполняют на ИК Фурье спектрометре «IFS 66v» в области 4000-400 см и обрабатывают по программе Soft-Spectra. Образцы готовят в виде таблеток, прессованных с KBr.
3
4
3
4
3
4
-1
-1
Характеристичным изменением в ИК-спектрах нанокомпозита FeO/ПАММФ по сравнению со спектром полимера является появление полосы поглощения при 572 см, отвечающей валентным колебаниям связи Fe-О (фиг. 1). Появление этой полосы подтверждает закрепление мономера на наночастицах FeO с образованием связи Fe-O. При этом увеличение содержания FeO в нанокомпозите приводит к значительному росту интенсивности полосы при 572 см, характеризующей связь Fe-O.
3
4
3
4
α
Образование наночастиц FeO подтверждено методом РФА. На дифрактограмме нанокомпозита четко идентифицируются пики отражения FeO в области углов рассеяния 2θ=46.1°, 54.2°, 66.9°, 84.8°, 91.2°, 102.2° (фиг. 2). Рентгеноструктурные исследования проводят при комнатной температуре на рентгеновском дифрактометре «Дифрей» с фокусировкой по Бреггу-Брентано на CrK-излучении.
3
4
3
4
3
4
3
4
3
4
По результатам рентгеноструктурного анализа рассчитано распределение по размерам кристаллитов FeO. На фиг. 3 представлено распределение по размерам областей когерентного рассеяния (ОКР) в наночастицах FeO. Кривые распределения по размерам узкие. Около 90-95% кристаллитов FeO имеют размеры до 8 нм. По данным ПЭМ наночастицы FeO имеют размеры 4<d<10 нм (фиг. 4-6). По данным атомно-абсорбционной спектроскопии содержание Fe=1-50 масс. %. Электронно-микроскопические исследования осуществляют на просвечивающем электронном микроскопе LEO912 АВ OMEGA и растровом электронном автоэмиссионном микроскопе Supra 25 производства Zeiss с рентгеноспектральной энергодисперсионной приставкой INCA Energy производства Oxford Instruments для определения элементного состава образцов. Разрешение на получаемых изображениях составляет величину 1-2 нм. Содержание металла в нанокомпозите FeO/ПАММФ количественно определяют методом атомно-абсорбционной спектрометрии на спектрофотометре AAS 30 фирмы "Carl Zeiss JENA". Погрешность определения содержания Fe составляла ±1%.
3
4
3
4
На фиг. 8 представлена намагниченность нанокомпозита FeO/ПАММФ как функция приложенного магнитного поля при комнатной температуре, где FeO/ПАММФ получен при [Fe]=22 (1), 35 (2), 45 (3) и 50% (4).
R
С
3
Остаточная намагниченность наноматериала M составляет до 0.25 Гс⋅см/г, коэрцитивная сила Н - до 3.5 Э (фиг. 8).
S
n
R
S
R
S
3
3
Намагниченность насыщения заявленного материала - M=16-75 Гс⋅см/г, тогда как по прототипу она не превышает 6.2 Гс⋅см/г. Константа прямоугольности петли гистерезиса k, представляющая собой отношение остаточной намагниченности M к намагниченности насыщения M, составляет до 0.007, что подтверждает его суперпарамагнитные свойства. Полученная величина M/M характерна для одноосных, однодоменных частиц. Для измерения магнитных характеристик систем используют вибрационный магнитометр. Ячейка вибрационного магнитометра представляет собой проточный кварцевый микрореактор, позволяющий исследовать химические превращения в условиях in situ. Проводят измерения удельной намагниченности J в зависимости от величины магнитного поля H и на их основании определяют магнитные характеристики образцов при комнатной температуре.
Такие нанокомпозитные материалы, обладающие магнитными свойствами, могут быть использованы в системах магнитной записи информации, медицине, гипертермии, для создания контрастирующих материалов для магниторезонансной томографии, электромагнитных экранов, для каталитического удаления органических загрязнителей воды в комбинации с магнитным сепарированием для очистки воды, как антистатические покрытия и материалы, поглощающие электромагнитное излучение в различных диапазонах длины волны, электрокатализаторов и др.
3
4
Нанокомпозит FeO/ПАММФ характеризуется высокой термостабильностью. Термическая стабильность нанокомпозита исследована методами ТГА и ДСК.
3
4
3
4
На фиг. 9 показана температурная зависимость уменьшения массы ПАММФ (1, 2) и нанокомпозита FeO/ПАММФ (3, 4), полученного при [Fe]=22%, при нагревании до 1000°С со скоростью 10°С/мин в токе аргона (1, 3) и на воздухе (2, 4). На фиг. 10 показаны ДСК-термограммы нанокомпозита FeO/ПАММФ, полученного при [Fe]=22%, при нагревании в токе азота до 350°С со скоростью 10°С/мин (1 - первое нагревание, 2 - второе нагревание).
Как видно, характер кривых потери массы и температуры начала разложения образцов не меняются до 320°С. При этом потеря массы при низких температурах связана с удалением влаги, что подтверждается данными ДСК (фиг. 10).
3
4
2
3
e
Термическая стабильность нанокомпозита FeO/ПАММФ немного выше, чем ПАММФ. В инертной среде выше 320°С потеря массы образцов происходит постепенно. ПАММФ теряет половину первоначальной массы в инертной атмосфере при 865°С. В нанокомпозите при 1000°С остаток составляет 43%. Процессы термоокислительной деструкции начинаются при 300°С; 50%-ная потеря массы полимера наблюдается при 475°С, а нанокомпозита - при 460°С. Термический анализ осуществляют на приборе TGA/DSC1 фирмы "Mettler Toledo" в динамическом режиме в интервале 30-1000°С на воздухе и в токе азота. Навеска полимеров - 100 мг, скорость нагревания 10°С/мин, ток азота - 10 мл/мин. В качестве эталона используют прокаленный оксид алюминия. Анализ образцов проводят в тигле AlO. ДСК-анализ проводят на калориметре DSC823 фирмы "Mettler Toledo". Нагрев образцов осуществляют со скоростью 10°С/мин, в атмосфере аргона при его подаче 70 мл/мин. Обработка результатов измерения проводят с помощью сервисной программы STARe, поставляемой в комплекте с прибором.
3
4
n
3
4
В выбранных условиях формируется термостойкий гибридный наноматериал, в котором магнитные наночастицы FeO с размерами 4 < d < 10 нм гомогенно диспергированы в электроактивной полимерной матрице ПАММФ, тогда как магнитные наночастицы по прототипу имеют размеры 10-12 нм. Полимер сохраняет электроактивность в широком диапазоне значений pH 1-6. Коэффициент прямоугольности петли гистерезиса κ ~ 0, что свидетельствует о суперпарамагнитном поведении гибридного наноматериала. Нанокомпозитный материал FeO/ПАММФ представляет собой черный порошок, нерастворимый в органических растворителях. Такие нанокомпозитные материалы могут быть использованы в органической электронике и электрореологии, для создания микроэлектромеханических систем, тонкопленочных транзисторов, перезаряжаемых батарей, сенсоров и биосенсоров, суперконденсаторов, солнечных батарей, дисплеев и других электрохимических устройств.
Новизна предлагаемых методов и подходов к созданию гибридного дисперсного материала определяется тем, что впервые полимерный компонент нанокомпозита представляет собой термостойкий электроактивный гетероциклический полимер ПАММФ.
Преимущества предложенного материала и способа:
3
4
3
4
n
R
S
R
S
3
3
3
1. Предлагаемый метод формирования металлополимерного нанокомпозитного материала в условиях окислительной полимеризации in situ позволяет получать наночастицы FeO различного состава, размеры которых отвечают критерию однодоменности (4 < d < 10 м), обусловливающие суперпарамагнитное поведение нанокомпозитного материала. Магнитные наночастицы FeO по прототипу имеют размеры 10-12 нм. Константа прямоугольности петли гистерезиса κ, представляющая собой отношение остаточной намагниченности M к намагниченности насыщения M, составляет 0-0.007. Остаточная намагниченность материала M составляет 0-0.25 Гс⋅см/г, коэрцитивная сила - . Намагниченность насыщения заявленного материала - M = 16-75 Гс⋅см/г, тогда как по прототипу она не превышает 6.2 Гс⋅см/г.
3
4
2. Формирование гибридного наноматериала FeO/ПАММФ осуществляется в условиях окислительной полимеризации in situ в нейтральной среде при 0-60°C в течение 1-6 ч - вместо более, чем 20 ч по прототипу, что позволяет исключить сложное оборудование и существенно снизить энергозатраты.
3. Так как ПАММФ сохраняет электроактивность в широком диапазоне pH, нанокомпозит на его основе может быть использован для создания электрохимических устройств, например сенсоров и биосенсоров, перезаряжаемых батарей, суперконденсаторов, тонкопленочных транзисторов, нанодиодов, модулей памяти, датчиков и нанозондов.
3
4
3
4
4. Высокая термостабильность нанокомпозита FeO/ПАММФ определяется высокой термической и термоокислительной стабильностью ПАММФ. Высокая термостабильность полимерной матрицы на воздухе (до 300-330°C) и в инертной атмосфере (при 1000°C остаток составляет 43-70%) обеспечивает возможность использования предложенного нанокомпозитного дисперсного материала FeO/ПАММФ в высокотемпературных процессах, например в качестве конструкционных материалов, защитных покрытий, носителей катализаторов в топливных элементах, перезаряжаемых и солнечных батарей.
3
4
Авторами предложенного изобретения впервые получены гибридные металлополимерные нанокомпозитные магнитные материалы, в которых наночастицы FeO гомогенно диспергированы в термостойкой полимерной матрице ПАММФ.
3
4
3
4
S
R
n
R
S
C
Примеры получения металлополимерного нанокомпозитного дисперсного материала FeO/ПАММФ. Характеристики полученных по примерам нанокомпозитных материалов: содержание Fe, размеры наночастиц FeO, термостойкость (термостабильность) и магнитные характеристики (намагниченность насыщения M, остаточная намагниченность M, константа прямоугольности петли гистерезиса κ = M/M, коэрцитивная сила H) приведены в таблице 1.
Пример 1
3
4
3
4
3
4
4
2
3
2
4
3
4
3
4
3
4
3
4
3
4
3
4
общ.
3
4
Получение нанокомпозита FeO/поли-3-амино-7-метиламино-2-метилфеназин (FeO/ПАММФ) проводят следующим образом. Сначала осуществляют синтез наночастиц FeO путем гидролиза смеси хлоридов железа (II) и (III) в соотношении 1:2 в растворе гидроксида аммония при 60°C. Для этого 0.86 г FeSO × 7HO и 2.35 г FeCl × 6HO растворяют в 20 мл дистиллированной воды (содержание [Fe] = 50% от общей массы), нагревают до 60°C, затем добавляют 5 мл NHOH. Полученную суспензию нагревают на водяной бане до 80°C и перемешивают в течение 0.5 ч. Охлаждение суспензии проводят при комнатной температуре при постоянном интенсивном перемешивании в течение 1 ч. Наночастицы FeO отфильтровывают, промывают дистиллированной водой до нейтральной реакции фильтрата. Для закрепления мономера на поверхности наночастиц FeO 0.02 моль/л (0.38 г) АДМФГ растворяют в ацетонитриле (30 мл). В полученный раствор добавляют без предварительной сушки свежеприготовленные наночастицы FeO. Процесс ведут при 60°C при постоянном интенсивном перемешивании в течение 1 ч. Охлаждение суспензии проводят при комнатной температуре при постоянном интенсивном перемешивании в течение 1 ч. Полученную суспензию FeO/АДМФГ перемешивают в УЗ мойке при комнатной температуре в течение 0.5 ч. Затем для проведения окислительной полимеризации in situ АДМФГ на поверхности наночастиц FeO, к суспензии FeO/АДМФГ в ацетонитриле, термостатированной при постоянном перемешивании при 15°C, по каплям добавляют водный раствор (30 мл) персульфата аммония 0.04 моль/л (0.548 г). Соотношение объемов органической и водной фаз составляет 1:1 (V = 60 мл). Реакцию полимеризации проводят в течение 4 ч при постоянном интенсивном перемешивании при 15°C. По окончании синтеза реакционную смесь осаждают в пятикратный избыток дистиллированной воды. Полученный продукт отфильтровывают, многократно промывают дистиллированной водой для удаления остатков реагентов и сушат под вакуумом над KOH до постоянной массы. Выход FeO/ПАММФ составляет 1.179 г.
Пример 2
4
2
3
2
Способ получения нанокомпозита проводят аналогично примеру 1, но берут 0.172 г FeSO × 7HO и 0.47 г FeCl × 6HO (содержание [Fe] = 10% от общей массы).
Пример 3
Способ получения нанокомпозита проводят аналогично примеру 1, но синтез проводят в течение 6 ч.
Пример 4
4
2
3
2
Способ получения нанокомпозита проводят аналогично примеру 1, но берут 0.946 г FeSO × 7HO и 2.585 г FeCl × 6HO (содержание [Fe] = 55% от общей массы).
Пример 5
Способ получения нанокомпозита проводят аналогично примеру 2, но синтез проводят при интенсивном перемешивании при 40°C.
Пример 6
4
2
3
2
Способ получения нанокомпозита проводят аналогично примеру 1, но берут 0.43 г FeSO × 7HO и 1.175 г FeCl × 6HO (содержание [Fe] = 25% от общей массы).
Пример 7
Способ получения нанокомпозита проводят аналогично примеру 2, но берут 1.37 г персульфата аммония ([окислитель] : [мономер] = 5).
Пример 8
Способ получения нанокомпозита проводят аналогично примеру 1, но синтез проводят при интенсивном перемешивании при 0°C.
Пример 9
Способ получения нанокомпозита проводят аналогично примеру 1, но синтез проводят при интенсивном перемешивании при 60°C.
Пример 10
Способ получения нанокомпозита проводят аналогично примеру 3, но синтез проводят при интенсивном перемешивании при 0°C.
Пример 11
Способ получения нанокомпозита проводят аналогично примеру 10, но берут 1.37 г персульфата аммония ([окислитель] : [мономер] = 5).
Пример 12
Способ получения нанокомпозита проводят аналогично примеру 1, но синтез проводят в течение 1 ч.
Пример 13
4
2
3
2
Способ получения нанокомпозита проводят аналогично примеру 12, но берут 0.378 г FeSO × 7HO и 1.034 г FeCl × 6HO (содержание [Fe] = 22% от общей массы).
Пример 14
Способ получения нанокомпозита проводят аналогично примеру 6, но синтез проводят в течение 3 ч.
Пример 15
4
2
3
2
Способ получения нанокомпозита проводят аналогично примеру 7, но берут 0.825 г FeSO × 7HO и 2.256 г FeCl × 6HO (содержание [Fe] = 48% от общей массы).
Пример 16
Способ получения нанокомпозита проводят аналогично примеру 3, но берут 0.95 г АДМФГ ([мономер] = 0.05 моль/л).
Пример 17
Способ получения нанокомпозита проводят аналогично примеру 2, но берут 0.19 г АДМФГ ([мономер] = 0.01 моль/л).
Пример 18
4
2
3
2
Способ получения нанокомпозита проводят аналогично примеру 1, но берут 0.258 г FeSO × 7HO и 0.705 г FeCl × 6HO (содержание [Fe] = 15% от общей массы).
Пример 19
Способ получения нанокомпозита проводят аналогично примеру 15, но берут 0.822 г персульфата аммония ([окислитель] : [мономер] = 3).
Пример 20
Способ получения нанокомпозита проводят аналогично примеру 1, но берут 0.274 г персульфата аммония ([окислитель] : [мономер] = 1).
Пример 21
4
2
3
2
Способ получения нанокомпозита проводят аналогично примеру 1, но берут 0.504 г FeSO × 7HO и 2.115 г FeCl × 6HO (содержание [Fe] = 45% от общей массы).
Пример 22
4
2
3
2
Способ получения нанокомпозита проводят аналогично примеру 1, но берут 0.602 г FeSO × 7HO и 1.645 г FeCl × 6HO (содержание [Fe] = 35% от общей массы).
Пример 23
Способ получения нанокомпозита проводят аналогично примеру 13, но синтез проводят в течение 4 ч.
Пример 24
Способ получения нанокомпозита проводят аналогично примеру 1, но нанокомпозит получают в растворе ДМФА.
Замена растворителя на ДМСО не приводит к значимому изменению показателей, а также практически не сказывается на свойствах полученного материала
1. Wan M., Zhou W., Li J. Composite of polyaniline containing iron oxides with nanometer size. // Synth. Met. 1996. V. 78. №1. P. 27-31.
2. Wan M., Li W. A composite of polyaniline with both conducting and ferromagnetic functions. // J. Polym. Sci. A. Polym. Chem. 1997. V. 35. №11. P. 2129-2136.
3. Wan M, Li J. Synthesis and electrical-magnetic properties of polyaniline composites. // J. Polym. Sci. A. Polym. Chem. 1998. V. 36. №15. P. 2799-2805.
4. Aphesteguy J.C., Jacobo S.E. Composite of polyaniline containing iron oxides. // Physica B. 2004. V. 354. №1-4. P. 224-227.
3
4
5. Qiu G., Wang Q., Nie M. Polyaniline/FeO magnetic nanocomposite prepared by ultrasonic irradiation. // J. Appl. Polym. Sci. 2006. V. 102. №3. P. 2107-2111.
2
3
6. Mallikarjuna N.N., Manohar S.K., Kulkarni P.V., Venkataraman A., Aminabhavi T.M. Novel high dielectric constant nanocomposites of polyaniline dispersed with γ-FeO nanoparticles. // J. Appl. Polym. Sci. 2005. V. 97. №5. P. 1868-1874.
0.5
0.02
1.98
4
7. Li L., Jiang J., Xu F. Novel polyaniline-LiNiLaFeO nanocomposites prepared via an in situ polymerization. // Eur. Polym. J. 2006. V. 42. №10. P. 2221-2227.
2
4
8. Prasanna G.D., Jayanna H.S., Prasad V. Preparation, structural, and electrical studies of polyaniline/ZnFeO nanocomposites. // J. Appl. Polym. Sci. 2011. V. 120. №5. P. 2856-2862.
3
4
9. Bhaumik M., Leswifi T.Y., Maity A., Shrinivasu V.V., Onyango M.S. Removal of fluoride from aqueous solution by polypyrrole/FeO magnetic nanocomposite. // J. Hasardous Mater. 2011. V. 186. №1. P. 150-159.
3
4
10. Jokar M., Foroutani R., Safaralizadeh M.H., Farhadi K. Synthesis and Characterization of Polyaniline/FeO Magnetic Nanocomposite as Practical Approach for Fluoride Removal Process. // Annual Research and Review in Biology. 2014. V. 4. №21. P. 3262-3273.
3
4
11. Umare S.S., Shambharkar B.H., Ninghthoujam R.S. Synthesis and characterization of polyaniline-FeO nanocomposite: Electrical conductivity, magnetic, electrochemical studies. // Synth. Met. 2010. V. 160. №17-18. P. 1815-1821.
3
4
12. Yang C., Du J., Peng Q., Qiao R., Chen W., Xu C, Shuai Z., Gao M. Polyaniline/FeO Nanoparticle Composite: Synthesis and Reaction Mechanism. // J. Phys. Chem. B. 2009. V. 113. №15. P. 5052-5058.
13. Massart R. // Preparation of aqueous magnetic liquids in alkaline and acidic media. IEEE Trans. Magn. 1981. V. 17. №2. P. 1247-1248.
14. Озкан С.Ж., Карпачева Г.П., Бондаренко Г.Н., Колягин Ю.Г. Полимеры на основе 3-амино-7-диметиламино-2-метилфеназин гидрохлорида: синтез, структура и свойства. // Высокомолек. соед. Б. 2015. Т. 57. №2. С. 113-123.